(57)【要約】【課題】軽量性及び耐久性に優れたポリアミド田型中空マルチフィラメント使いの織物からなるカバン地を提供する。【解決手段】４つの中空部１を有するフィラメント断面が略四角形のポリアミド中空フィラメント使い織物からなるカバン地において、ポリアミド中空フィラメントは、４つの中空部１が略四角形の実質的に同一形状であり、中空率が１０％を超え３５％以下であり、引張強度が３．５ｃＮ／ｄｔｅｘであることを特徴とするカバン地。【選択図】　図１
2004143608.tif 000002
【特許請求の範囲】
【請求項１】
４つの中空部を有するフィラメント断面が略四角形のポリアミド中空フィラメント使い織物からなるカバン地において、ポリアミド中空フィラメントは、４つの中空部が略四角形の実質的に同一形状であり、中空率が１０％を超え３５％以下であり、引張強度が３．５ｃＮ／ｄｔｅｘであることを特徴とするカバン地。
【発明の詳細な説明】
【０００１】
【発明の属する技術分野】
本発明はポリアミドマルチフィラメント使い織物からなるカバン地に関するものであり、さらに詳しくは、軽量で耐久性に優れたポリアミド中空マルチフィラメント使い織物からなるカバン地に関するものである。
【０００２】
織物からなるカバン地としては、耐摩耗性に優れることからポリアミドマルチフィラメント使いのものが従来から多用されている。そして、軽量性を向上させるために、ポリアミド中空繊維からなるカバン地が種々提案されており、三角形の中空部を１つ有する円形断面のナイロン中空繊維を用いたカバン地等が知られている（例えば、特許文献１参照）。
【０００３】
【特許文献１】
特開平９−２１７２５５号公報
【０００４】
軽量性や中空部の潰れにくさという観点からは、断面が略四角形で４つの中空部を有する、いわゆる田型中空繊維を用いるのが有利である。しかしながら、ポリアミド中空繊維においては、高い中空率と強度を有する田型中空繊維を安定して得ることが困難であり、カバン地ほど強度を必要としないカーペット用の捲縮糸等に使用する場合にはさほど問題とはならないが、カバン地に使用する場合には性能上改善すべき問題があった。
【０００５】
【発明が解決しようとする課題】
上記の状況に鑑み、本発明の課題は、軽量性及び耐久性に優れたポリアミド田型中空マルチフィラメント使いの織物からなるカバン地を提供することにある。
【０００６】
【課題を解決するための手段】
本発明は、上記した課題を解決すべく、４つの中空部を有するフィラメント断面が略四角形のポリアミド中空マルチフィラメント使い織物からなるカバン地において、ポリアミド中空マルチフィラメントは、４つの中空部が略四角形の実質的に同一形状であり、中空率が１０％を超え３５％以下であり、引張強度が３．５ｃＮ／ｄｔｅｘであることを特徴とするカバン地を要旨とするものである。
【０００７】
【発明の実施の形態】
本発明のカバン地は、４つの中空部を有するフィラメント断面が略四角形のポリアミド中空マルチフィラメント使い織物からなる。
本発明においてポリアミド中空マルチフィラメントを形成するポリアミドとしては、特に制限されるものではなく、例えばポリアミド６、ポリアミド１１、ポリアミド１２、ポリアミド４６、ポリアミド６１０、ポリアミド６１２等が挙げられ、これらをブレンドしたものや共重合物であってもよい。中でも、安価で優れた強力と耐久性を有するポリアミド６が好ましい。
また、ポリアミドには製糸性向上や製品の品質向上のために艶消剤、改質剤、制電剤、顔料等が添加されていても差し支えない。
【０００８】
本発明におけるポリアミド中空マルチフィラメントは、４つの中空部を有するフィラメント断面が略四角形の、いわゆる田型断面を有するものであるが、その４つの中空部が略四角形の実質的に同一形状であることが重要である。より詳細に説明すると、本発明に用いるポリアミド中空マルチフィラメントのフィラメント断面においては、４つの中空部を形成する各々の略四角形について、その対角線の一方が、フィラメント断面を形成する略四角形の対角線の一方に沿うように、特に好ましくは重なるようにして、フィラメント断面に略十字形の架橋部が形成されるよう配置されていることが好ましい。図１は上記した対角線が重なる特に好ましい態様を示したものであり、図中の破線が対角線である。
本発明は、上記のようなフィラメント断面形状を有するポリアミド中空マルチフィラメントを使用することにより、高い中空率による軽量性と、強度の保持並びに撚糸や製織時に生じがちな中空部の潰れの防止とを両立させることを可能にしている。
なお、フィラメント断面及び中空部の形状は略四角形であればよく、四隅の角が丸くなっていることは勿論、厳密な四角形に比べて多少の膨らみや窪みがある形状を排除するものではない。また、本発明にいうフィラメント断面とは、フィラメントの長手方向と垂直に切断した断面のことである。
【０００９】
本発明におけるポリアミド中空マルチフィラメントの中空率としては、１０％を超え３５％以下であることが必要であり、２０％を超え３０％以下であることが好ましい。中空率が１０％以下では、軽量性に劣るものとなる。一方、３５％を超えると、中空部の潰れが生じ易く、溶融紡糸も困難となる。
なお、中空率とは、フィラメント断面の面積（中空部の面積を含む）に占める中空部の面積の割合をいう。
【００１０】
本発明におけるポリアミド中空マルチフィラメントの引張強度としては、３．５ｃＮ／ｄｔｅｘ以上であり、好ましくは４．５〜１０ｃＮ／ｄｔｅｘである。３．５ｃＮ／ｄｔｅｘ未満では、カバン地としたときの強度が不足して耐久性に問題が生じる。一方、カバン地を構成するマルチフィラメントで引張強度が１０ｃＮ／ｄｔｅｘのものを得ることは一般に困難である。
また、本発明におけるポリアミド中空マルチフィラメントの総繊度としては、２００　　〜１４００ｄｔｅｘであることが好ましく、３００〜１２００ｄｔｅｘであることがより好ましい。かかる総繊度とすることで製織時に必要とされる糸本数を極端に多くする必要もなく、製織性が損なわれることもない。また、フィラメントの単繊維繊度としては５〜２５ｄｔｅｘであることが好ましい。かかる単繊維繊度とすることで、製糸性が良くなり、カバン地の風合いも良くなる。
【００１１】
本発明のカバン地を得るには、まず、上記したようなポリアミド中空マルチフィラメントを製造するが、その際には、長鎖アルキル基を有するビスアミド化合物を、ポリアミドの質量に対して０．０１〜１．０％、より好ましくは０．０５〜０．２％添加して溶融紡糸することが好ましい。一般的にポリアミドはエステルに比べて、中空率の高い中空フィラメントを紡糸口金により安定して製造することが難しいが、上記の如く長鎖アルキル基を有するビスアミド化合物を添加することにより、中空部の形状が溶融紡糸時に保持され易くなり、安定して製造できるようになる。この長鎖アルキル基を有するビスアミド化合物としては、メタキシレンビスステアリルアミド、メタキシリレンビスオレイルアミド、エチレンビスステアリルアミド等が挙げられ、エチレンビスステアリルアミドが特に好ましい。
なお、紡糸装置としては、通常の溶融紡糸装置を用いることができ、所望の中空フィラメント断面形状が得られるように設計した紡糸口金を使用すればよい。
【００１２】
紡糸工程としては、紡糸に引き続いて延伸を行う一工程法でも、いったん未延伸糸を捲取った後に延伸を行う二工程法のいずれを採用してもよいが、生産性の点からは一工程法を採用するのが好ましい。
一工程法の場合は、溶融紡糸した糸条を冷却固化した後、油剤を付与し、温度を１００〜２００℃に設定した複数のローラに引き取りながら、総延伸倍率が３．５〜６倍となるように熱延伸を行い、捲取り速度２０００〜４０００ｍ／分で捲取る。
二工程法の場合は、溶融紡糸した糸条を冷却固化した後、油剤を付与し、未延伸糸を４００〜８００ｍ／分で捲取る。その後、ローラ間に熱処理ヒーターを設けた延伸機で、未延伸糸を温度１７０〜２００℃に加熱しながら、延伸倍率４〜６倍で熱延伸して捲取る。
上記の一工程法、二工程法のいずれの場合も、延伸時の糸切れや毛羽の発生を防止し、強度特性に優れた繊維を得るためには、冷却固化後に付与する油剤を非水系油剤とするのが好ましい。
【００１３】
上記のようにして得られたポリアミド中空マルチフィラメントを経糸及び／又は緯糸に使用して織物を製織することにより、本発明のカバン地が得られる。カバン地を構成する織物の織り組織としては、特に制限されるものではなく、公知の織り組織を採用できるが、製織の容易さの点等から平織りが好ましい。
なお、上記のポリアミド中空マルチフィラメントは、無撚のままで使用してもよいが、好ましくは６０〜１５０Ｔ／Ｍ程度の撚りをかけて使用すると、織物としたときのイラツキを防止する効果が得られる。
【００１４】
【実施例】
次に本発明を実施例により具体的に説明する。
なお、実施例に記載の各種の特性は、以下の方法により測定もしくは評価したものである。
（１）ポリアミドの相対粘度
９６質量％硫酸を溶媒とし、試料濃度が１ｇ／１００ｍｌ、温度が２５℃の条件で常法により測定した。
（２）フィラメントの引張強度
株式会社島津製作所製ＡＧＳ−１００Ｇ型オートグラフを用い、試料長２５０ｍｍ、引張速度３００ｍｍ／分で測定した。
（３）フィラメントの中空率
ニコン社製マイクロフォトＳ光学顕微鏡に顕微鏡写真撮影装置を取り付け、フィラメントの横断面形状を撮影し、中空部の合計面積Ａと非中空部の面積Ｂの値を算出し、次式により求めた。
中空率（％）＝｛Ａ／（Ａ＋Ｂ）｝×１００
（４）織物の目付
織物の全巾×１ｍ長さの質量を測定し、１ｍ２あたりの質量に換算して求めた。
（５）織物の強力
株式会社島津製作所製ＡＧＳ−１００Ｇ型オートグラフを用い、３ｃｍ巾にカットした織物について、試料長２００ｍｍ、引張速度２００ｍｍ／分で測定した。
【００１５】
実施例１
相対粘度３．５のポリアミド６のペレット１００質量部にエチレンビスステアリルアミド０．１質量部を添加して押出機に供給し、紡糸温度２８０℃で所定の中空フィラメント用口金を用いて溶融紡糸し、紡糸された糸条を冷却し、非水系油剤を付与した後、ローラ温度１８０℃の熱ローラ間で総延伸倍率４．９倍の熱延伸を行い、捲取速度２５００ｍ／分で捲取るという一工程法により、図１に示すような中空断面を有するポリアミド中空マルチフィラメント（１１００ｄｔｅｘ／６８ｆｉｌ）を得た。このマルチフィラメントの引張強度は７．９ｃＮ／ｄｔｅｘ、中空率は２１％であった。
得られたポリアミド中空マルチフィラメントを経糸及び緯糸に用いて、経糸密度３０本／２．５４ｃｍ、緯糸密度２２本／２．５４ｃｍ、織上げ巾１２８ｃｍの平織物を常法により製織して、本発明のカバン地を得た。
【００１６】
比較例１
マルチフィラメントを得るにあたり、紡糸口金を中実丸断面マルチフィラメント用のものと取り替え、総延伸倍率を４．８倍、捲取速度２６００ｍ／分とする以外は実施例１と同様にして、中実丸断面を有するマルチフィラメント（１４００ｄｔｅｘ／２１０ｆｉｌ）を得た。このマルチフィラメントの引張強度は６．５ｃＮ／ｄｔｅｘであった。
次いで、上記の中空マルチフィラメントをを経糸及び緯糸に用いて、経糸密度３０本／２．５４ｃｍ、緯糸密度２２本／２．５４ｃｍ、織上げ巾１２８ｃｍの平織物を常法により製織して、比較用のカバン地を得た。
【００１７】
上記の実施例及び比較例で得られたカバン地に関する特性を比較して下記表１に示す。表１から明らかなように、実施例１の本発明のポリアミド中空マルチフィラメント使いのカバン地は、比較例１のポリアミド中実マルチフィラメント使いのカバン地と比べて、ほぼ同等の強度を有していながら、約１８％の軽量化が実現された。
【００１８】
【表１】
2004143608.tif 000003
【００１９】
【発明の効果】
本発明のカバン地は、特有の断面形状を有するポリアミド中空マルチフィラメント使いの織物で構成されていることにより、フィラメント中空部の潰れがなく、軽量で耐久性に優れたカバン地であり、ビジネス用カバン、旅行用カバン、スポーツ用カバン等に好適に使用できる。
【００２０】
【図面の簡単な説明】
【図１】本発明におけるポリアミド中空マルチフィラメントのフィラメント断面の一例を示す断面図であり、図中の破線は対角線を表わす。
【符号の説明】
１．中空部
２．架橋部
【図１】
2004143608.tif 000004